(57)【要約】【課題】スパンボンド不織布とパルプ繊維ウエブとによる複合不織布を使用して製造コストを抑え、保水性や湿潤強度だけでなく外観、風合い、拭取り性なども改善されているウエットティシューを提供する。【解決手段】スパンボンド不織布とパルプ繊維ウエブとを水流交絡して得た複合不織布を原反としているウエットティシューにおいて、前記パルプ繊維ウエブは坪量１５ｇ／ｍ２以上、且つ、前記スパンボンド不織布は坪量８ｇ／ｍ２以上であって、スパンボンド不織布／パルプ繊維ウエブの質量構成比が１５／８５〜５０／５０（ｗｔ％）であり、前記スパンボンド不織布を構成している樹脂繊維の繊維径は０．６〜５．６デシテックスであり、前記スパンボンド不織布は繊維流れ方向に対して直角な横方向に０．５Ｎの負荷を作用させたときの前記横方向における伸び率が５％以下に形成してあり、更に、ＪＩＳで規定されている湿潤テーバ試験で２０回以上の耐摩耗性を備えている。【選択図】  図１
2020048680.tif 000002
【特許請求の範囲】
【請求項１】
スパンボンド不織布とパルプ繊維ウエブとを水流交絡して得た複合不織布を原反としているウエットティシューにおいて、
前記パルプ繊維ウエブは坪量１５ｇ／ｍ２以上、且つ、前記スパンボンド不織布は坪量８ｇ／ｍ２以上であって、スパンボンド不織布／パルプ繊維ウエブの質量構成比が１５／８５〜５０／５０（ｗｔ％）であり、
前記スパンボンド不織布を構成している樹脂繊維の繊維径は０．６〜５．６デシテックスであり、
前記スパンボンド不織布は繊維流れ方向に対して直角な横方向に０．５Ｎの負荷を作用させたときの前記横方向における伸び率が５％以下に形成してあり、
更に、ＪＩＳで規定されている湿潤テーバ試験で２０回以上の耐摩耗性を備えている、ことを特徴とするウエットティシュー。
【請求項２】
前記スパンボンド不織布上に前記パルプ繊維ウエブが積層されている形態である前記複合不織布の、前記パルプ繊維ウエブ側にエンボス処理が施されている、ことを特徴とする請求項１に記載のウエットティシュー。
【請求項３】
請求項１または２に記載のウエットティシューの原反として用いる複合不織布を製造する方法であって、
前記スパンボンド不織布と前記パルプ繊維ウエブとを水流交絡処理する水流交絡工程を少なくも含み、
前記水流交絡工程でウォータジェットを噴射するウォータジェットノズルの穴直径φが０．０６〜０．１５ｍｍであり、
前記ウォータジェットノズルが不織布搬送方向に沿って３段以上で配置され、前記ウォータジェットの打込み圧が１０ＭＰａ以上である、こと特徴とする複合不織布の製造方法。
【発明の詳細な説明】
【技術分野】
【０００１】
本発明は、スパンボンド不織布とパルプ繊維ウエブとからなる複合不織布を用いて製作されるウエットティシューに関する。
【背景技術】
【０００２】
対人や対物向けに様々な仕様のウエットティシューが市販されている。ウエットティシュー用の原反については、親水性が高く薬液を保持できること、ウエット状態でも十分な強度を有すること、更には風合いが良いこと等が一般的に求められており、例えばレーヨン繊維と熱融着繊維および合成繊維を配合した複合型の不織布が従来、広く使用されてきた。
そして、近年にあって、必要とする強度やコスト低減を重視することから、特許文献１などで開示する技術で製造されるスパンボンド不織布とパルプ繊維ウエブとからなる複合不織布を原反として使用するウエットティシューも提供されるようになっている。
【先行技術文献】
【特許文献】
【０００３】
【特許文献１】特許第２５３３２６０号公報
【発明の概要】
【発明が解決しようとする課題】
【０００４】
しかしながら、レーヨン繊維を含む複合不織布は長繊維を水流交絡しているため、十分な熱融着性繊維を配合しないと、伸びやすく、強度的にも低くなる傾向があり、高額なレーヨン繊維と熱融着繊維を多く配合するため、強度、風合いに比例してコストが高額となる問題がある。
これに対して、スパンボンド不織布とパルプ繊維ウエブとによる複合不織布は製造コストを抑制でき、スパンボンド不織布による強度を確保し易いので好ましいが、一方、スパンボンド不織布は親油性繊維であるため、保水性が期待できない。これをウエットティシューの原反として使用する場合に、ウエットティシューに基本的に求められる、保水性や湿潤強度と共に、外観、風合い、拭取り性などについて改善の余地がある。更に、リント（発塵）の発生が少ないウエットティシューに設計できれば、より好ましい製品としてユーザに提供できる。
よって、本発明の目的は、スパンボンド不織布とパルプ繊維ウエブとによる複合不織布を原反として使用して製造コストを抑え、保水性や湿潤強度と共に、外観、風合い、拭取り性なども改善されているウエットティシューを提供することにある。
【課題を解決するための手段】
【０００５】
上記目的は、スパンボンド不織布とパルプ繊維ウエブとを水流交絡して得た複合不織布を原反としているウエットティシューにおいて、前記パルプ繊維ウエブは坪量１５ｇ／ｍ２以上、且つ、前記スパンボンド不織布は坪量８ｇ／ｍ２以上であって、スパンボンド不織布／パルプ繊維ウエブの質量構成比が１５／８５〜５０／５０（ｗｔ％）であり、前記スパンボンド不織布を構成している樹脂繊維の繊維径は０．６〜５．６デシテックスであり、前記スパンボンド不織布は繊維流れ方向に対して直角な横方向に０．５Ｎの負荷を作用させたときの前記横方向における伸び率が５％以下に形成してあり、更に、ＪＩＳで規定されている湿潤テーバ試験で２０回以上の耐摩耗性を備えている、ことを特徴とするウエットティシューにより達成できる。
【０００６】
そして、前記スパンボンド不織布上に前記パルプ繊維ウエブが積層されている形態である前記複合不織布の、前記パルプ繊維ウエブ側にエンボス処理が施されているのがより好ましい。
【０００７】
また、上記目的は、上記記載のウエットティシューの原反として用いる複合不織布を製造する方法であって、前記スパンボンド不織布と前記パルプ繊維ウエブとを水流交絡処理する水流交絡工程を少なくも含み、前記水流交絡工程でウォータジェットを噴射するウォータジェットノズルの穴直径φが０．０６〜０．１５ｍｍであり、前記ウォータジェットノズルが不織布搬送方向に沿って３段以上で配置され、前記ウォータジェットの打込み圧が１０ＭＰａ以上であること特徴とする複合不織布の製造方法によっても達成される。
【発明の効果】
【０００８】
本発明によると、所定条件を満たすようにして製造した、スパンボンド不織布とパルプ繊維ウエブとによる複合不織布を原反として用いることで、低コストで、保水性や湿潤強度と共に、外観、風合い、拭き取り性に優れたウエットティシュー提供できる。そして、パルプ繊維ウエブ側にエンボス処理を施した複合不織布を原反としてウエットティシューを製造した場合には、リントの発生を抑え、更に風合い、拭き取り性を改善できる。
【図面の簡単な説明】
【０００９】
【図１】本発明のウエットティシューの原反とする複合不織布を製造する装置について示した図である。
【図２】本発明に係るウエットティシューについて示した図である。
【発明を実施するための形態】
【００１０】
本発明に係るウエットティシューは、所定の条件で形成してある複合不織布を原反として使用することにより、製造コストを抑制し、ウエットティシューに求められる保水性と湿潤強度、外観、風合い、拭き取り性等が改善されているものである。先ず、ウエットティシューの原反とするのが好適な複合不織布を製造するのに好適な装置とその工程について、図１に基づいて説明する。
【００１１】
図１に示す不織布製造装置１は、上流側にエアレイド装置２、スパンボンド不織布を供給するスパンボンド不織布供給装置３、そしてサクション装置４が配設されている。サクション装置４はエアレイド装置２の下側に対向するように配置されている。
ウエブの搬送方向ＴＤで、これらの装置２、３、４より下流には、上流側から順に、水流交絡処理を行うためのウォータジェットを噴射する水流交絡装置５、サクション装置６、乾燥装置７が配置されている。上記乾燥装置７の下流には連続して製造される不織布ＷＰを巻き取るための巻取装置８が更に設けてある。
【００１２】
上記エアレイド装置２は、繊維同士が密集しシート状となっている原料パルプＲＰをパルプ繊維に解繊する解繊機２１や、図示しない送風機を備えて解繊されたパルプ繊維ＰＦをエアレイドホッパ２３へと搬送するダクト２２を有している。
【００１３】
また、上記ダクト２２よりも下流側にはエアレイドホッパ２３が配置されている。このエアレイドホッパ２３の内部では、解繊状態にあるパルプ繊維が分散しながら降下し、下面に設定した積層位置２４に徐々に積み上りパルプ繊維ウエブＰＦＷが形成されるように設計してある。
上記積層位置２４の下側にはサクション装置４が対向配備してある。より詳細には、サクション装置４は装置本体４１の上面にサクション部４２を有しており、サクション部４２が上記パルプ繊維ウエブＰＦＷに吸引力（負圧）を作用させるべく積層位置２４に対して設定してある。
なお、図１では、エアレイドホッパ２３とサクション装置本体４１とを１つずつ一段での配置として、パルプ繊維ウエブＰＦＷを形成する場合を例示している。しかし、これに限らず、上記パルプ繊維ウエブＰＦＷの目付（坪量）や製造速度に応じて、上記エアレイドホッパ２３とサクション装置本体４１を２つ以上の多段とする配置に変更してもよい。
【００１４】
また、サクション装置４の周囲にはウエブ搬送用の搬送ワイヤ４３が配設してある。搬送ワイヤ４３は、積層位置２４においてパルプ繊維ＰＦが堆積したパルプ繊維ウエブＰＦＷが載置可能で、これを下流側に搬送するように配置されている。ただし、パルプ繊維ウエブＰＦＷは直接、搬送ワイヤ４３上に載置されない。これについては、後述の説明で明らかとなる。
搬送ワイヤ４３はサクション部４２の吸引力が、反対側（上側）に及ぶような目開き形態（メッシュ）で形成されている。
【００１５】
上記エアレイド装置２の下側で、サクション装置４よりも上流側に、スパンボンド不織布供給装置３が配置してある。このスパンボンド不織布供給装置３には、予め準備されたスパンボンド不織布ＳＷがロール状とされてセットされている。すなわち、従来のスパンボンド不織布よりも、横方向における伸び率を抑制してあるスパンボンド不織布ＳＷがロール状とされ、スパンボンド不織布供給装置３から引出され、上述した搬送ワイヤ４３に乗って上記積層位置２４へと搬送されるようになっている。ここでは、前述したスパンボンド不織布ＳＷの繊維流れ方向（縦方向）ＭＤと本製造装置１のウエブ搬送方向ＴＤとは一致している。
【００１６】
積層位置２４に位置した、スパンボンド不織布ＳＷの上に、前述したパルプ繊維ウエブＰＦＷが載置される。その際に、積層位置２４ではサクション装置４のサクション部４２による吸引力が搬送ワイヤ４３を通過し、その上のスパンボンド不織布ＳＷおよびパルプ繊維ウエブＰＦＷに作用する。よって、スパンボンド不織布ＳＷとパルプ繊維ウエブＰＦＷとが積層された状態となっている予備的積層体ＰＷｅｂ（積層ウエブ）が下流側へと搬送される。
【００１７】
上記した予備的積層体ＰＷｅｂは、サクション装置４の吸引力によって、吸引圧縮されたことにより積層状態が維持されている。このとき上側のパルプ繊維ウエブＰＦＷの繊維が密にされた状態ではある。しかし、このまま予備的積層体ＰＷｅｂを下流側の水流交絡装置５内に搬送投入すると、ウォータジェット（高圧の水流）によってパルプ繊維ＰＦの一部が舞い上がるおそれがある。
そこで、本製造装置１では、予備的積層体ＰＷｅｂを上下から挟んでスパンボンド不織布ＳＷ上でのパルプ繊維ウエブＰＦＷの載置状態を安定化させる為の挟持ローラ２８、そして水流交絡装置５の上流側に繊維飛散防止用に水分を付与するプレウエット装置３０が配備してある。プレウエット装置３０は、好適には、予備的積層体ＰＷｅｂの上方からウォータミストを吹き付ける噴霧ノズル３１と予備的積層体ＰＷｅｂの下側（すなわち、パルプ繊維ウエブＰＦＷの下面）から吸引力を印加するサクション装置３２とを含んで構成されている。
【００１８】
なお、図１では、上記のように水流交絡装置５前にプレウエット装置３０を新たな装置として設ける場合を例示しているが、これに限らない。水流交絡装置５に含まれる後述するウォータジェットヘッド５１とサクション装置５２とからなるセットの複数について、先頭に位置するセットを上記プレウエット装置３０として流用するような設計変更をしてもよい。この場合には先頭のウォータジェットヘッド５１から低圧のウォータミストが噴霧されるように調整すればよい。
水流交絡処理を行うのに十分な、ウォータジェットヘッド５１とサクション装置５２とのセット数が確保されている水流交絡装置５の場合、上記のように先頭のウォータジェットヘッド５１とサクション装置５２をプレウエット装置として活用することは、装置設備コストの抑制に効果的である。
【００１９】
そして、水流交絡装置５では、前処理部となる挟持ローラ２８およびプレウエット装置３０の処理を受けた予備的積層体ＰＷｅｂに高圧のウォータジェットを吹き付けることによりパルプ繊維同士の交絡を促進する。これにより上側に位置するパルプ繊維ウエブＰＦＷ層と下側に位置するスパンボンド不織布ＳＷ層との一体化が促進される（水流交絡処理）。
図１で例示的に示している水流交絡装置５は、搬送方向ＴＤに沿って多段（図１では例示しているのは４段）にウォータジェットヘッド５１が配置されている。
なお、図１では、搬送方向ＴＤに対して直角な方向（ウエブの幅方向）において延在しているウォータジェットヘッド５１に設けたノズルの様子は図示していないが、幅方向において複数のウォータジェットノズルが適宜の位置に配置してある。このウォータジェットノズルの穴直径φは、好ましくは０．０６〜０．１５ｍｍ、より好ましくは０．１０〜０．１２ｍｍである。また、ウォータジェットノズルの間隔は０．４〜１．０ｍｍとするのが好ましい。
【００２０】
上記水流交絡処理をする際の水圧は、パルプ繊維ウエブＰＦＷとスパンボンド不織布ＳＷとの坪量を勘案して設定するのが望ましい。例えば１〜３０ＭＰａであり、より具体的に１０ＭＰａ以上で搬送方向ＴＤに沿ってウォータジェットノズルを３段以上に設定しておくのが好ましい。
【００２１】
そして、上記ウォータジェットヘッド５１と対向するように、サクション装置５２が配設してある。ウォータジェットヘッド５１から出る高圧のウォータジェットを上側に位置しているパルプ繊維ウエブＰＦＷに吹き付けつつ、下側に位置しているスパンボンド不織布ＳＷの下側にサクション装置５２の吸引力を作用させる。ウォータジェットヘッド５１とサクション装置５２との協働作用によって、パルプ繊維ウエブＰＦＷ側のパルプ繊維が下側のスパンボンド不織布ＳＷに入り込んだ状態や、スパンボンド不織布ＳＷを貫通して反対側にまで至った状態などが形成されると推定される。その作用により２つの層の一体
化が促進される。
【００２２】
水流交絡装置５にも、搬送ワイヤ５５が配設してある。搬送ワイヤ５５は前処理部２８、３０の下流で予備的積層体ＰＷｅｂを受けて、水流交絡装置５内へと搬送する。搬送ワイヤ５５は水流交絡装置５のウォータジェットヘッド５１とサクション装置５２との間を、上流側から下流に向かって通過するように配設されている。
よって、搬送ワイヤ５５上を搬送される予備的積層体ＰＷｅｂは、搬送方向ＴＤで下流に向かう程に、より多くの水流交絡処理を受けることになり、水流交絡装置５を出るときには上側のパルプ繊維ウエブＰＦＷ層と下側のスパンボンド不織布ＳＷ層との十分な交絡処理が実現される。
水流交絡装置５を出た直後の不織布にあっては、ウエット状態にあり、パルプ繊維同士などの結合は十分に確立されてはいない。
【００２３】
そこで、図１で示すように、水流交絡装置５の下流側にはウエブに残留する水分を吸引除去し、その後に乾燥を行って、不織布ＷＰの製造を完了するためのサクション装置６および乾燥装置７が配備してある。このように不織布ＷＰの製造の後段で、サクション装置６および乾燥装置７による脱水、乾燥を行うと効率よく不織布を製造でき、また、製造される水流交絡後の不織布に大きな外圧を掛けることなく乾燥した不織布を製造できるので、嵩高感のある製品に仕上げることができる。
サクション装置６は、例えばバキューム式で水流交絡後の不織布を脱水する。乾燥装置７は非圧縮型のドライヤ、好適にエアスルードライヤを採用することが好ましい。図１で、エアスルードライヤの回転可能なドライヤ本体７１は筒状体であり、その周表面には多数の貫通孔が設けてあり、図示しない熱源で加熱された熱風がドライヤ本体の外周から中心部側に向かって吸い込む構成とするのがよい。
このように連続的に製造される複合不織布ＷＰは巻取装置８のロール８１に巻取られて一連の工程が完了する。
【００２４】
以上のように製造される複合不織布ＷＰは、以下のような条件を満たすようにして製造されている。これにより、ウエットティシューに好適な原反として使用できる。
まず、上記パルプ繊維ウエブＰＦＷについては坪量１５ｇ／ｍ２以上とされている。これによりウエットティシューの原反として用いる複合不織布に求められる十分な保水性能力が確保される。
そして、上記スパンボンド不織布ＳＷについては坪量８ｇ／ｍ２以上とされている。これによりウエットティシューの原反として用いる複合不織布に求められる十分な湿潤強度を確保できる。
なお、スパンボンド不織布ＳＷとパルプ繊維ウエブＰＦＷとの質量構成比である、スパンボンド不織布／前記パルプ繊維ウエブは１５／８５〜５０／５０（ｗｔ％）の範囲にしておくのが好ましい。
【００２５】
また、スパンボンド不織布ＳＷを構成している繊維については、繊維径０．６〜５．６デシテックス（ｄｔｅｘ）とするのが好ましい。これにより、ウエットティシューの原反として用いる複合不織布に求められる風合い（手触り感や肌触り感）の改善を期待することができる。
【００２６】
更に、スパンボンド不織布について繊維流れ方向（搬送方向ＴＤと平行）と直角な横方向ＣＤでの０．５Ｎ低負荷時での伸び率が５％以下であるものを採用するのが好ましい。これにより、ウエットティシューの原反として用いる複合不織布に求められる形状安定性の改善を図ることができる。
紡糸された直後のスパンボンド繊維は繊維の流れ方向（縦方向）ＭＤでは伸び率が小さく、強度が高く、これに対して横方向ＣＤでは伸び率が大きく、強度が低いという、製造由来の特性がある。これでは縦横方向での強度がアンバランスになるので、結果としてウエットティシューの強度低下を招くことになる。そこで、上記複合不織布におけるスパンボンド不織布では、低負荷時（０．５Ｎ）における、横方向での伸び率を５％以下、より好ましくは２％以下であるものが好ましい。これはスパンボンド不織布を製造する際に実施される熱融着処理で、熱融着点の配置を調整することで横方向の伸び率を抑制したスパンボンド不織布を得ることができる。
【００２７】
また、上記複合不織布ＷＰは、ＪＩＳに規定された湿潤（ＷＥＴ）テーバ試験による回数が２０回以上を満たすように製造されている。これによりウエットティシューに必要な耐摩耗性が確保されている。
湿潤テーバ試験は、ＪＩＳ  Ｌ  １０９６に規定されたテーバ試験機を用いて、回転する水平円盤に水で湿潤させた試料を取り付けて、砥粒結合体で成形された一対の摩擦輪（Ｈ−１８）を規定荷重（４．９Ｎ）のもとに加えて、耐摩耗性を調べた。判定は、摩耗によるシートの穴が１３ｍｍとなるまでの円盤の回転数で判定した。この回転数が２０回以上となる複合不織布ＷＰをウエットティシューの原反とした。
【００２８】
更に、複合不織布ＷＰの片面側にエンボス処理を施すことによって、リントの発生を抑え、拭取り性や風合いも改善する不織布を製造できる。例えば、図１において矢印ＡＲで示す、乾燥装置７と巻取装置８との間にエンボス装置ＥＡを追加配置することでエンボス処理を行うことができる。
エンボス装置ＥＡは、例えばパルプ繊維ウエブＰＦＷ側に接触するエンボスロールと反対側のプレーンロールとを備えている。エンボスロールの外周面にはパルプ繊維ウエブＰＦＷに形成する凹凸部パターンが刻設してあり、内部にヒータなどの加熱手段が配設されている。一方、プレーンロールは外周面が平坦に形成され、エンボスロールと同様に加熱手段を配設している。このようにパルプ繊維ウエブ側への片面エンボス処理を施すようにすると、前述したリントの発生を抑止でき、拭取り性や風合いが向上した不織布を形成できる。
望ましくはエンボスロール、プレーンロール間は２０〜７０ｋｇｆ／ｃｍの線圧で圧接し、エンボスロールの凹凸パターンについて、ドット要素を点在したパターンで押し込み、その押込み面積率を５〜１７％とするのが望ましい。或いは、ドット要素に替えて、中抜き環形状要素を点在したパターンで押し込み、その押込み面積率を１０〜３０％かつ環状パターンの線幅を０．５〜２．０ｍｍとするのが望ましい。
なお、上述したように図１の不織布製造装置に追加でエンボス装置ＥＡを設けるのがコスト面からは好ましいが、いったん複合不織布ＷＰをロール８１に巻き取り、別に設けたエンボス装置ＥＡでオフラインによりエンボス処理するようにしてもよい。
【００２９】
上記本発明に係る複合不織布ＷＰでは、例えば、パルプ平均繊維長１．０〜５．０ｍｍであるパルプを用いて、パルプ繊維ウエブを形成するのが好ましい。具体的には、パルプ繊維ウエブをラジアータパイン、スラッシュパイン、サザンパイン、ロッジポールパイン、スプルースおよびダグラスファーからなる群から選択された針葉樹晒クラフトパルプ（ＮＢＫＰ）の繊維を用いて形成するのが好ましい。いずれか１つのパルプ繊維によるパルプ繊維ウエブとしてもよいし、２つ以上を混合して形成したパルプ繊維ウエブとしてもよい。
また、スパンボンド不織布を構成する合成繊維としては、ナイロン、ビニロン、ポリエステル、アクリル、ポリエチレン、ポリプロピレン、ポリスチレン等から選択することができ、ポリプロピレンを用いるのが好ましい。
【００３０】
図２は、本発明に係るウエットティシューついて示した図であり、図２（ａ）はウエットティシューＴＳを包装して製品パッケージＰＧに整えたときの外観について示した斜視図、図２（ｂ）は製品パッケージＰＧ内のウエットティシューＴＳの様子を確認できるように示した側部断面構成図である。図２は開閉自在である蓋部ＨＮを開けた状態を示している。
【００３１】
（実施例）
図２に示したウエットティシューは前述した複合不織布を原反として使用して、例えば以下で示す薬液等を用いて製造される。なお、複合不織布を原反として準備し、これを折り畳む工程、薬液を不織布に含侵させる工程、切断する工程などを経て、最後に包装して図２に示す製品パッケージＰＧの形態に仕上げるウエットティシューの製造装置は公知のものを使用すればよい。
以下では、使用する薬液等について具体的に例示する。
薬液を原反の乾燥重量に対して、２００〜５００ｗｔ％以下の割合で含浸させてウエットティシューを製造した。原反の保水量（ＴＷＡ：Total Water Absorbency)は、８．０ｇ/ｇ以上１４．０ｇ/ｇ以下であった。
【００３２】
上記ＴＷＡは次のように求めた。まず、不織布を７５×７５ｍｍの正方形に切断して試料片を作製し、乾燥重量を測定する。次に、この試料片を蒸留水中に２分間浸漬した後、水蒸気飽和状態の容器中で、試料片の１つの角部が上側の頂部となるようにし、この頂部と隣接する２つの角部とを支持して展伸した状態(１００％ＲＨ）で吊るし、３０分放置して水切り後の重量を測定する。水切りには、ペーパータオルを３×３８ｍｍにカットして使用する。そして、測定値を試料片１ｇ当たりの保水量（ｇ/ｇ）に換算した。
【００３３】
薬液は、用途に応じて順次設定すれば良いが、長期間安定に保持するための防腐剤、拭取り時に肌を保護するための保湿剤を含むことが好ましい。
【００３４】
防腐剤としては、安息香酸及びその塩類、クロルクレゾール、クロロブタノール、サリチル酸及びその塩類、ソルヒビン酸及びその塩類、デヒドロ酢酸及びその塩類、トリクロロヒドロキシジフェニルエーテル、パラオキシ安息香酸エステル及びそのナトリウム塩、フェノキシエタノール、フェノール、ラウリルジアノエチルグリシンナトリウム、レゾルシン、イソプロピルメチフェノール、塩化セチルピリジニウム、塩化ベンザルコニウム、塩酸クロルヘキシジン、オルトフェニルフェノール、グルコン酸クロルヘキシジン等が配合できる。これらの防腐剤は、単独で又は２種以上組み合わせて使用できる。また、防腐剤の配合量は、薬液に対して、０．１質量％以上５．０質量％以下であることが好ましい。
【００３５】
保湿剤としては、グリセリン、ペンタエリスリトール等の多価アルコール、乳酸、ピロリドンカルボン酸ナトリウム等の有機酸類、尿素、エチレングリコール、ジエチレングリコール、プロピレングリコール、ジプロピレングリコール、１，３−ブチレングリコール、ポリエチレングリコール、ジエチレングリコールモノエチルエステル等のアルキレングリコール類、また、油溶性成分のエモリエント剤として作用する、天然油脂、長鎖脂肪酸、脂肪酸エステル、ラノリン、ラノリンアルコール、ポリオキシエチレンミツロウ等のラノリン類、リン脂質、セラミド類、さらにアロエ抽出エキス等の天然保湿成分等が配合できる。これらの保湿剤は、単独で又は２種以上組み合わせて使用できる。また、保湿剤の配合量は、薬液に対して、０．０００１質量％以上１０．０質量％以下であることが好ましい。
この他、薬液には、医薬部外品及び化粧品等に一般的に用いられる各種成分、例えば、エタノール、イソプロパノール等のアルコール、ゲル化剤、乳化剤、増粘剤、ｐＨ調整剤、金属封鎖剤、界面活性剤、安定化剤、変色防止剤、香料、着色剤等を適宜に配合してもよい。
【００３６】
以上で説明したように製造されるウエットティシューは、パルプ繊維ウエブおよびスパンボンド不織布が所定坪量に設定されていると共に、これらが所定の質量構成比とされ、またスパンボンドの繊維径が所定範囲にあり、且つ、横方向の伸び率が低く抑えられ、所定のテーバ試験による耐摩耗性が所定以上であるという条件を満している複合不織布を、原反として採用することによって、製造コストを抑え、保水性と湿潤強度、外観、風合い、拭き取り性に優れたウエットティシュー製品としてユーザに提供できる。
そして、パルプ繊維ウエブ側にエンボス処理を更に施してある、複合不織布の原反を採用すればリントの発生を抑え、更に風合や拭取り性を向上させたウエットティシューとして提供できる。
また、図１に示した製造装置によれば、ウエットティシュー用の原反となる複合不織布を効率よく、低コストにて製造できる。
【００３７】
以上で実施形態の説明を終えるが、本発明は上記実施形態に限定されるものではなく、その要旨を逸脱しない範囲で種々変更して実施することができることは言うまでもない。
【符号の説明】
【００３８】
１          不織布製造装置
２          エアレイド装置
３          スパンボンド不織布供給装置
４          サクション装置
５          水流交絡装置
６          サクション装置
７          乾燥装置
８          巻取装置
２１        解繊機
２２        ダクト
２３        エアレイドホッパ
２４        積層位置
２８        挟持ローラ
３０        プレウエット装置
３１        噴霧ノズル
３２        サクション装置
４１        サクション装置本体
４２        サクション部
４３        搬送ワイヤ
５１        ウォータジェットヘッド
５２        サクション装置
５５        搬送ワイヤ
ＳＷ        スパンボンド不織布
ＭＤ        繊維流れ方向（縦方向）
ＣＤ        横方向
ＰＦ        パルプ繊維
ＰＦＷ      パルプ繊維ウエブ
ＰＷｅｂ    予備的積層体（積層ウエブ）
ＷＰ        複合不織布
ＴＤ        搬送方向
【図１】
2020048680.tif 000003
【図２】
2020048680.tif 000004